Исходный материал для листа для вакуумного формования, лист для вакуумного формования, способ получения этого листа и способ получения формованного изделия

1. Лист для вакуумного формования, который содержит термопластичную смолу, порошок неорганического вещества и внутреннюю смазку, где массовое соотношение термопластичной смолы и порошка неорганического вещества составляет от 55:45 до 30:70.
2. Лист для вакуумного формования по п. 1, коэффициент удлинения которого при 120°С, измеренный согласно JIS К7127-1999, составляет 20% или более в направлении, перпендикулярном направлению перемещения листа (в поперечном направлении, ПН), и в направлении перемещения листа (в направлении обработки, НО) при производстве листа.
3. Лист для вакуумного формования по п. 1 или 2, в котором внутренняя смазка содержит одно или более веществ, выбранных из группы, состоящей из жирных кислот, металлсодержащих мыл, алифатических амидов и алифатических сложных эфиров спиртов.
4. Лист для вакуумного формования по любому из пп. 1-3, в котором внутренняя смазка содержится в количестве, составляющем от 0,5 до 5,0 масс. частей по отношению к общему количеству 100 масс. частей термопластичной смолы и порошка неорганического вещества.
5. Исходный материал для листа для вакуумного формования, включающий вымешанную смесь, которая содержит термопластичную смолу, порошок неорганического вещества и внутреннюю смазку, где массовое соотношение термопластичной смолы и порошка неорганического вещества составляет от 55:45 до 30:70.
6. Способ получения листа для вакуумного формования, включающий стадию формовки, на которой получают формованный лист путем формования вымешанной смеси, которая содержит термопластичную смолу, порошок неорганического вещества и внутреннюю смазку, где массовое соотношение термопластичной смолы и порошка неорганического вещества составляет от 55:45 до 30:70.
7. Способ получения листа для вакуумного формования по п. 6, в котором вымешанная смесь включает исходный материал для листа для вакуумного формования по п. 5.
8. Способ получения листа для вакуумного формования по п. 6, в котором стадия формовки включает стадию экструзии вымешанной смеси, вымешанной с использованием двухшнекового экструдера.
9. Способ получения листа для вакуумного формования по любому из пп. 6-8, включающий стадию гибки, на которой в процессе движения формованного листа в направлении перемещения твердый объект прижимают к поверхности формованного листа, и формованный лист изгибают на участке соприкосновения для создания напряжения, действующего внутри формованного листа.
10. Способ получения листа для вакуумного формования по любому из пп. 6-9, в котором вымешанная смесь содержит внутреннюю смазку в количестве от 0,5 до 5,0 масс. частей по отношению к общему количеству 100 масс. частей термопластичной смолы и порошка неорганического вещества.
11. Способ получения формованного изделия, в котором лист для вакуумного формования по любому из пп. 1-4 отформовывают путем обработки вакуумным формованием.
12. Способ получения формованного изделия по п. 11, в котором содержание порошка неорганического вещества по отношению к содержанию термопластичной смолы (массовое отношение) составляет не менее 50/50.